(57)【要約】【課題】Ｂｉ２Ｏ３を含有する光学ガラスにおいて、極めて高い部分分散比（θｇ，Ｆ）を有しながらも、可視光に対する透明性が高く、且つ素子や光学系の小型化を図ることが可能な光学ガラスと、これを用いたプリフォームを提供する。【解決手段】光学ガラスは、ＳｉＯ２成分及び／又はＢ２Ｏ３成分を含有し、酸化物基準の質量％でＢｉ２Ｏ３成分を４０．０％以上９０．０％以下含有し、部分分散比（θｇ，Ｆ）が０．６３以上、屈折率（ｎｄ）が１．９０以上、アッベ数（νｄ）が２７以下であり、且つ厚み１０ｍｍのサンプルで分光透過率５％を示す波長（λ５）が４６０ｎｍ以下である。【選択図】図１
2011093731.tif 000002
【特許請求の範囲】
【請求項１】
ＳｉＯ２成分及び／又はＢ２Ｏ３成分を含有し、酸化物基準の質量％でＢｉ２Ｏ３成分を４０．０％以上９０．０％以下含有し、部分分散比（θｇ，Ｆ）が０．６３以上、屈折率（ｎｄ）が１．９０以上、アッベ数（νｄ）が２７以下であり、且つ厚み１０ｍｍのサンプルで分光透過率５％を示す波長（λ５）が４６０ｎｍ以下である光学ガラス。
【請求項２】
酸化物基準の質量％で、Ｂｉ２Ｏ３成分を６７．０％以上含有する請求項１記載の光学ガラス。
【請求項３】
酸化物基準の質量％で、Ｂｉ２Ｏ３成分を８５．０％未満含有する請求項１又は２記載の光学ガラス。
【請求項４】
酸化物基準の質量％で、
ＳｉＯ２成分    ０〜２０．０％、及び／又は
Ｂ２Ｏ３成分    ０〜３０．０％
の各成分を含有する請求項１から３のいずれか記載の光学ガラス。
【請求項５】
酸化物基準の質量％で、ＳｉＯ２成分及びＢ２Ｏ３成分の質量和が０％より多く２０．０％以下である請求項４記載の光学ガラス。
【請求項６】
酸化物基準の質量％で、
ＴｉＯ２成分    ０〜１０．０％、及び／又は
Ｎｂ２Ｏ５成分    ０〜１０．０％
の各成分をさらに含有する請求項１から５のいずれか記載の光学ガラス。
【請求項７】
酸化物基準の質量％で、ＴｉＯ２成分及びＮｂ２Ｏ５成分の質量和が０％より多く１５．０％以下である請求項６記載の光学ガラス。
【請求項８】
酸化物基準の質量％で、
ＭｇＯ成分    ０〜２０．０％、及び／又は
ＣａＯ成分    ０〜２０．０％、及び／又は
ＳｒＯ成分    ０〜２０．０％、及び／又は
ＢａＯ成分    ０〜２０．０％、及び／又は
ＺｎＯ成分    ０〜２０．０％
の各成分をさらに含有する請求項１から７のいずれか記載の光学ガラス。
【請求項９】
酸化物基準の質量％で、ＲＯ成分（式中、Ｒは、Ｍｇ、Ｃａ、Ｓｒ、Ｂａ及びＺｎからなる群より選択される１種以上である）の質量和が３０．０％以下である請求項８記載の光学ガラス。
【請求項１０】
酸化物基準で、ＲＯ成分（式中、Ｒは、Ｍｇ、Ｃａ、Ｓｒ、Ｂａ及びＺｎからなる群より選択される１種以上である）の質量和に対する、質量和（ＳｒＯ＋ＺｎＯ）の質量比が０．４０以上である請求項８又は９記載の光学ガラス。
【請求項１１】
酸化物基準の質量％で、
Ｌｉ２Ｏ成分    ０〜１０．０％、及び／又は
Ｎａ２Ｏ成分    ０〜１０．０％、及び／又は
Ｋ２Ｏ成分    ０〜１０．０％、及び／又は
Ｒｂ２Ｏ成分    ０〜５．０％、及び／又は
Ｃｓ２Ｏ成分    ０〜５．０％
の各成分をさらに含有する請求項１から１０のいずれか記載の光学ガラス。
【請求項１２】
酸化物基準の質量％で、Ｒｎ２Ｏ成分（式中、Ｒｎは、Ｌｉ、Ｎａ、Ｋ、Ｒｂ及びＣｓからなる群より選択される１種以上である）の質量和が５．０％以下である請求項１１記載の光学ガラス。
【請求項１３】
酸化物基準の質量％で、
Ｌａ２Ｏ３成分    ０〜１０．０％、及び／又は
Ｇｄ２Ｏ３成分    ０〜１０．０％、及び／又は
Ｙ２Ｏ３成分    ０〜１０．０％、及び／又は
Ｙｂ２Ｏ３成分    ０〜１０．０％
の各成分をさらに含有する請求項１から１２のいずれか記載の光学ガラス。
【請求項１４】
酸化物基準の質量％で、Ｌｎ２Ｏ３成分（式中、Ｌｎは、Ｌａ、Ｇｄ、Ｙ及びＹｂからなる群より選択される１種以上である）の質量和が２０．０％以下である請求項１３記載の光学ガラス。
【請求項１５】
酸化物基準の質量％で、
ＧｅＯ２成分    ０〜２０．０％、及び／又は
Ｐ２Ｏ５成分    ０〜１０．０％、及び／又は
Ａｌ２Ｏ３成分    ０〜１０．０％、及び／又は
ＺｒＯ２成分    ０〜１０．０％、及び／又は
Ｔａ２Ｏ５成分    ０〜１０．０％、及び／又は
ＷＯ３成分    ０〜１０．０％、及び／又は
ＴｅＯ２成分    ０〜２０．０％、及び／又は
Ｔｌ２Ｏ３成分    ０〜１０．０％、及び／又は
ＣｅＯ２成分    ０〜１０．０％、及び／又は
Ｓｂ２Ｏ３成分    ０〜３．０％
の各成分をさらに含有する請求項１から１４のいずれか記載の光学ガラス。
【請求項１６】
請求項１から１５いずれかに記載の光学ガラスからなる研磨加工用及び／又は精密プレス成形用のプリフォーム。
【請求項１７】
請求項１６記載の研磨加工用のプリフォームを研磨してなる光学素子。
【請求項１８】
請求項１６記載の精密プレス成形用のプリフォームを精密プレス成形してなる光学素子。
【発明の詳細な説明】
【技術分野】
【０００１】
本発明は、光学ガラス、プリフォーム及び光学素子に関する。
【背景技術】
【０００２】
デジタルカメラやビデオカメラ等の光学系は、その大小はあるが、収差と呼ばれるにじみを含んでいる。この収差は単色収差と色収差に分類されるが、特に色収差は、光学系に使用されるレンズの材料特性に強く依存している。
【０００３】
一般に色収差は、低分散の凸レンズと高分散の凹レンズとを組み合わせて補正されるが、この組み合わせでは赤色領域と緑色領域の収差の補正しかできず、青色領域の収差が残る。この除去しきれない青色領域の収差を二次スペクトルと呼ぶ。二次スペクトルを補正するには、青色領域のｇ線（４３５．８３５ｎｍ）の動向を加味した光学設計を行う必要がある。このとき、光学設計で着目される光学特性の指標として、部分分散比（θｇ，Ｆ）が用いられている。特に、特異な部分分散比（θｇ，Ｆ）を有する光学ガラスは、収差の補正に顕著な効果を奏し、光学設計の自由度を広げる為、種々のガラスが開発されている。これらの異常分散ガラスからなるレンズを他のレンズと組み合わせて用いた場合、紫外から赤外への幅広い波長範囲において色収差を補正することが可能となる。
【０００４】
部分分散比（θｇ，Ｆ）は、下式（１）により示される。
θｇ，Ｆ＝（ｎｇ−ｎＦ）／（ｎＦ−ｎＣ）・・・・・・（１）
【０００５】
光学ガラスには、短波長域の部分分散性を表す部分分散比（θｇ，Ｆ）とアッベ数（νｄ）との間に、およそ直線的な関係がある。この関係を表す直線は、部分分散比（θｇ，Ｆ）を縦軸に、アッベ数（νｄ）を横軸に採用した直交座標上で、ＮＳＬ７とＰＢＭ２の部分分散比及びアッベ数をプロットした２点を結ぶ直線で表され、ノーマルラインと呼ばれている（図１参照）。ノーマルラインの基準となるノーマルガラスは光学ガラスメーカー毎によっても異なるが、各社ともほぼ同等の傾きと切片で定義している。（ＮＳＬ７とＰＢＭ２は株式会社オハラ社製の光学ガラスであり、ＰＢＭ２のアッベ数（νｄ）は３６．３，部分分散比（θｇ，Ｆ）は０．５８２８、ＮＳＬ７のアッベ数（νｄ）は６０．５、部分分散比（θｇ，Ｆ）は０．５４３６である。）
【０００６】
ここで、Ｂｉ２Ｏ３成分を主成分として含有し、ガラスの部分分散比（θｇ，Ｆ）について着目した光学ガラスとして、例えば特許文献１及び２に示される光学ガラスが知られている。
【先行技術文献】
【特許文献】
【０００７】
【特許文献１】特開２００９−２０３１３５号公報
【特許文献２】特開２００９−２３４８０５号公報
【発明の概要】
【発明が解決しようとする課題】
【０００８】
しかし、特許文献１及び２に示される光学ガラスは、屈折率の大きさが十分ではなかった。そのため、光学系に用いられる光学素子の点数の削減や光学素子の薄型化を図り、光学系への高精度化、軽量化、小型化の要求に応えるには、屈折率をより一層高める必要がある。
【０００９】
また、Ｂｉ２Ｏ３成分を主成分として含有するガラスは、黄色や橙色に着色することが多く、可視領域の波長の光に対する透過率が失われることが多い。そのため、高い部分分散比（θｇ，Ｆ）と、高い屈折率と、可視領域の波長の光に対する高い透明性と、を兼ね備えた光学ガラスが求められている。
【００１０】
本発明は、上記問題点に鑑みてなされたものであって、その目的とするところは、Ｂｉ２Ｏ３を含有する光学ガラスにおいて、極めて高い部分分散比（θｇ，Ｆ）を有しながらも、可視光に対する透明性が高く、且つ素子や光学系の小型化を図ることが可能な光学ガラスと、これを用いたプリフォームを得ることにある。
【課題を解決するための手段】
【００１１】
本発明者らは、上記課題を解決するために鋭意試験研究を重ねた結果、少なくともＢｉ２Ｏ３の含有量を所定の範囲内にすることによって、ガラスの部分分散比（θｇ，Ｆ）が高められながらも、可視領域の短波長側の光についてのガラスの透過率が高められ、ガラスの屈折率（ｎｄ）が高められることを見出し、本発明を完成するに至った。具体的には、本発明は以下のようなものを提供する。
【００１２】
（１）  ＳｉＯ２成分及び／又はＢ２Ｏ３成分を含有し、酸化物基準の質量％でＢｉ２Ｏ３成分を４０．０％以上９０．０％以下含有し、部分分散比（θｇ，Ｆ）が０．６３以上、屈折率（ｎｄ）が１．９０以上、アッベ数（νｄ）が２７以下であり、且つ厚み１０ｍｍのサンプルで分光透過率５％を示す波長（λ５）が４６０ｎｍ以下である光学ガラス。
【００１３】
（２）  酸化物基準の質量％で、Ｂｉ２Ｏ３成分を６７．０％以上含有する（１）記載の光学ガラス。
【００１４】
（３）  酸化物基準の質量％で、Ｂｉ２Ｏ３成分を８５．０％未満含有する（１）又は（２）記載の光学ガラス。
【００１５】
（４）  酸化物基準の質量％で、
ＳｉＯ２成分    ０〜２０．０％、及び／又は
Ｂ２Ｏ３成分    ０〜３０．０％
の各成分を含有する（１）から（３）のいずれか記載の光学ガラス。
【００１６】
（５）  酸化物基準の質量％で、ＳｉＯ２成分及びＢ２Ｏ３成分の質量和が０％より多く２０．０％以下である（４）記載の光学ガラス。
【００１７】
（６）  酸化物基準の質量％で、
ＴｉＯ２成分    ０〜１０．０％、及び／又は
Ｎｂ２Ｏ５成分    ０〜１０．０％
の各成分をさらに含有する（１）から（５）のいずれか記載の光学ガラス。
【００１８】
（７）  酸化物基準の質量％で、ＴｉＯ２成分及びＮｂ２Ｏ５成分の質量和が０％より多く１５．０％以下である（６）記載の光学ガラス。
【００１９】
（８）  酸化物基準の質量％で、
ＭｇＯ成分    ０〜２０．０％、及び／又は
ＣａＯ成分    ０〜２０．０％、及び／又は
ＳｒＯ成分    ０〜２０．０％、及び／又は
ＢａＯ成分    ０〜２０．０％、及び／又は
ＺｎＯ成分    ０〜２０．０％
の各成分をさらに含有する（１）から（７）のいずれか記載の光学ガラス。
【００２０】
（９）  酸化物基準の質量％で、ＲＯ成分（式中、Ｒは、Ｍｇ、Ｃａ、Ｓｒ、Ｂａ及びＺｎからなる群より選択される１種以上である）の質量和が３０．０％以下である（８）記載の光学ガラス。
【００２１】
（１０）  酸化物基準で、ＲＯ成分（式中、Ｒは、Ｍｇ、Ｃａ、Ｓｒ、Ｂａ及びＺｎからなる群より選択される１種以上である）の質量和に対する、質量和（ＳｒＯ＋ＺｎＯ）の質量比が０．４０以上である（８）又は（９）記載の光学ガラス。
【００２２】
（１１）  酸化物基準の質量％で、
Ｌｉ２Ｏ成分    ０〜１０．０％、及び／又は
Ｎａ２Ｏ成分    ０〜１０．０％、及び／又は
Ｋ２Ｏ成分    ０〜１０．０％、及び／又は
Ｒｂ２Ｏ成分    ０〜５．０％、及び／又は
Ｃｓ２Ｏ成分    ０〜５．０％
の各成分をさらに含有する（１）から（１０）のいずれか記載の光学ガラス。
【００２３】
（１２）  酸化物基準の質量％で、Ｒｎ２Ｏ成分（式中、Ｒｎは、Ｌｉ、Ｎａ、Ｋ、Ｒｂ及びＣｓからなる群より選択される１種以上である）の質量和が５．０％以下である（１１）記載の光学ガラス。
【００２４】
（１３）  酸化物基準の質量％で、
Ｌａ２Ｏ３成分    ０〜１０．０％、及び／又は
Ｇｄ２Ｏ３成分    ０〜１０．０％、及び／又は
Ｙ２Ｏ３成分    ０〜１０．０％、及び／又は
Ｙｂ２Ｏ３成分    ０〜１０．０％
の各成分をさらに含有する（１）から（１２）のいずれか記載の光学ガラス。
【００２５】
（１４）  酸化物基準の質量％で、Ｌｎ２Ｏ３成分（式中、Ｌｎは、Ｌａ、Ｇｄ、Ｙ及びＹｂからなる群より選択される１種以上である）の質量和が２０．０％以下である（１３）記載の光学ガラス。
【００２６】
（１５）  酸化物基準の質量％で、
ＧｅＯ２成分    ０〜２０．０％、及び／又は
Ｐ２Ｏ５成分    ０〜１０．０％、及び／又は
Ａｌ２Ｏ３成分    ０〜１０．０％、及び／又は
ＺｒＯ２成分    ０〜１０．０％、及び／又は
Ｔａ２Ｏ５成分    ０〜１０．０％、及び／又は
ＷＯ３成分    ０〜１０．０％、及び／又は
ＴｅＯ２成分    ０〜２０．０％、及び／又は
Ｔｌ２Ｏ３成分    ０〜１０．０％、及び／又は
ＣｅＯ２成分    ０〜１０．０％、及び／又は
Ｓｂ２Ｏ３成分    ０〜３．０％
の各成分をさらに含有する（１）から（１４）のいずれか記載の光学ガラス。
【００２７】
（１６）  （１）から（１５）いずれかに記載の光学ガラスからなる研磨加工用及び／又は精密プレス成形用のプリフォーム。
【００２８】
（１７）  （１６）記載の研磨加工用のプリフォームを研磨してなる光学素子。
【００２９】
（１８）  （１６）記載の精密プレス成形用のプリフォームを精密プレス成形してなる光学素子。
【発明の効果】
【００３０】
本発明によれば、少なくともＢｉ２Ｏ３の含有量を所定の範囲内にすることによって、ガラスの部分分散比（θｇ，Ｆ）が高められながらも、可視領域の短波長側の光についてのガラスの透過率が高められ、ガラスの屈折率（ｎｄ）が高められる。従って、極めて大きい部分分散比（θｇ，Ｆ）を有しながらも、可視光に対する透明性が高く、且つ素子や光学系の小型化を図ることが可能な光学ガラスと、これを用いたプリフォームを得ることができる。
【図面の簡単な説明】
【００３１】
【図１】縦軸が部分分散比（θｇ，Ｆ）であり、横軸がアッベ数（νｄ）である直交座標におけるノーマルラインを示す図である。
【発明を実施するための形態】
【００３２】
本発明の光学ガラスは、ＳｉＯ２成分及び／又はＢ２Ｏ３成分を含有し、酸化物基準の質量％でＢｉ２Ｏ３成分を４０．０％以上９０．０％以下含有し、部分分散比（θｇ，Ｆ）が０．６３以上、アッベ数（νｄ）が２７以下であり、且つ厚み１０ｍｍのサンプルで分光透過率５％を示す波長（λ５）が４６０ｎｍ以下である。少なくともＢｉ２Ｏ３の含有量を所定の範囲内にすることによって、ガラスの部分分散比（θｇ，Ｆ）が高められながらも、可視領域の短波長側の光についてのガラスの透過率が高められ、且つガラスの屈折率（ｎｄ）が高められる。このため、極めて大きい部分分散比（θｇ，Ｆ）を有しながらも、可視光に対する透明性が高く、且つ素子や光学系の小型化を図ることが可能な光学ガラスと、これを用いたプリフォームを得ることができる。
【００３３】
以下、本発明の光学ガラスの実施形態について詳細に説明するが、本発明は、以下の実施形態に何ら限定されるものではなく、本発明の目的の範囲内において、適宜変更を加えて実施することができる。なお、説明が重複する箇所については、適宜説明を省略する場合があるが、発明の趣旨を限定するものではない。
【００３４】
［ガラス成分］
本発明の光学ガラスを構成する各成分の組成範囲を以下に述べる。各成分の含有率は、特に断りがない場合、酸化物基準の質量％にて表現する。ここで「酸化物基準」とは、本発明のガラス構成成分の原料として使用される酸化物、複合塩、金属フッ化物等が熔融時にすべて分解されて酸化物へ変化すると仮定した場合に、生成した当該酸化物の質量の総和を１００質量％として、ガラス中に含有される各成分を表記した組成である。また、酸化物の一部又は全部をフッ化物置換したＦの合計量とは、本発明のガラス組成物中に存在しうるフッ素の含有率を、酸化物基準の組成１００％を基準にして、Ｆ原子として計算した場合の質量％で表したものである。
【００３５】
＜必須成分、任意成分について＞
Ｂｉ２Ｏ３成分は、ガラスの部分分散比（θｇ，Ｆ）を大きくし、ガラスの屈折率（ｎｄ）を高め、且つガラスの低分散化に効果がある成分である。また、低Ｔｇ化、耐水性の向上等にも効果がある成分であり、本発明のガラスに欠かすことができない成分である。ここで、Ｂｉ２Ｏ３成分の含有量を４０．０％以上にすることで、上記技術的効果を得易くすることができる。特に、Ｂｉ２Ｏ３成分の含有量を６７．０％以上にすることで、所望の高い屈折率（ｎｄ）を有する光学ガラスを得易くすることができる。一方で、Ｂｉ２Ｏ３成分の含有量を９０．０％以下、より好ましくは８５．０％未満にすることで、ガラスの安定性が高められるため、ガラスの着色を低減できる。従って、Ｂｉ２Ｏ３成分の含有量は、酸化物基準の質量％で、好ましくは４０．０％、より好ましくは５０．０％、最も好ましくは６７．０％を下限とする。また、Ｂｉ２Ｏ３成分の含有量は、好ましくは９０．０％、より好ましくは８８．０％を上限とし、最も好ましくは８５．０％未満とする。Ｂｉ２Ｏ３成分は、原料として例えばＢｉ２Ｏ３等を用いてガラス内に含有することができる。
【００３６】
ＳｉＯ２成分は、ガラスの安定性を向上して失透を低減する成分であり、且つガラスの低分散化を図る効果、及び透過率を向上させる効果のある成分であり、本発明の光学ガラスの任意成分である。しかしながら、ＳｉＯ２成分の含有量が多すぎると、ガラスの屈折率（ｎｄ）や部分分散比（θｇ，Ｆ）が低下し易く、ガラスの溶融性も悪化し易い。従って、ＳｉＯ２成分の含有量は、酸化物基準の質量％で、好ましくは２０．０％、より好ましくは１５．０％、最も好ましくは１０．０％を上限とする。ＳｉＯ２成分は、原料として例えばＳｉＯ２、Ｋ２ＳｉＦ６、Ｎａ２ＳｉＦ６等を用いてガラス内に含有することができる。
【００３７】
Ｂ２Ｏ３成分は、ガラスの安定性を向上して失透を低減し、且つガラスの部分分散比（θｇ，Ｆ）を高く維持する効果のある成分である。しかしながら、Ｂ２Ｏ３成分の含有量が多すぎると、ガラスの安定性が低下し易くなって失透が発生し易くなり、且つガラスが低屈折率化及び低分散化し易くなる。従って、Ｂ２Ｏ３成分の含有量は、酸化物基準の質量％で、好ましくは３０．０％、より好ましくは２３．０％、最も好ましくは１５．０％を上限とする。Ｂ２Ｏ３成分は、原料として例えばＨ３ＢＯ３、Ｎａ２Ｂ４Ｏ７、Ｎａ２Ｂ４Ｏ７・１０Ｈ２Ｏ、ＢＰＯ４等を用いてガラス内に含有することができる。
【００３８】
ＳｉＯ２成分及びＢ２Ｏ３成分は必ずしも含まれていなくてもよいが、これらはガラス形成成分であり失透を低減できる成分であるため、両者のうち少なくとも一方が０％超含有されていることが好ましい。しかしながら、これらの含有量が多すぎると、所望の部分分散比（θｇ，Ｆ）やアッベ数（νｄ）が得難くなる。従って、ＳｉＯ２成分及びＢ２Ｏ３成分の質量和は、酸化物基準の質量％で、好ましくは０％より多く、より好ましくは０．５％、最も好ましくは１．０％を下限とする。一方、ＳｉＯ２成分及びＢ２Ｏ３成分の質量和は、好ましくは５０．０％、より好ましくは４５．０％、最も好ましくは３５．０％を上限とする。
【００３９】
ＴｉＯ２成分は、ガラスの屈折率（ｎｄ）、分散及び部分分散比（θｇ，Ｆ）を高める成分である。しかしながら、その含有量が多すぎると、ガラスの安定性が低下して透過率が低下し易くなる。従って、ＴｉＯ２成分の含有量は、酸化物基準の質量％で、好ましくは１０．０％、より好ましくは５．０％、最も好ましくは３．０％を上限とする。ＴｉＯ２成分は、原料として例えばＴｉＯ２等を用いてガラス内に含有することができる。
【００４０】
Ｎｂ２Ｏ５成分は、ガラスの屈折率（ｎｄ）及び部分分散比（θｇ，Ｆ）を向上するために有用な成分である。しかしながら、Ｎｂ２Ｏ５成分の含有量が多すぎると、ガラスの安定性が低下して透過率が低下し易くなる。従って、Ｎｂ２Ｏ５成分の含有量は、酸化物基準の質量％で、好ましくは１０．０％、より好ましくは５．０％、最も好ましくは３．０％を上限とする。Ｎｂ２Ｏ５成分は、原料として例えばＮｂ２Ｏ５等を用いてガラス内に含有することができる。
【００４１】
ＴｉＯ２成分及びＮｂ２Ｏ５成分は必ずしも含まれていなくてもよいが、所定量のＢｉ２Ｏ３成分と、ＴｉＯ２成分及び／又はＮｂ２Ｏ５成分と、を併用することで、高い透過率を維持したまま、ガラスの部分分散比（θｇ，Ｆ）をより一層高めることができる。従って、ＴｉＯ２成分及びＮｂ２Ｏ５成分の合計含有量は、酸化物基準の質量％で、好ましくは０％を超え、より好ましくは０．５％、最も好ましくは０．９％を下限とする。一方、ＴｉＯ２成分及びＮｂ２Ｏ５成分の合計含有量が多すぎると、ガラスの安定性が低下して可視領域の波長の光に対する透過率が低下し易くなる。従って、ＴｉＯ２成分及びＮｂ２Ｏ５成分の合計含有量は、酸化物基準の質量％で、好ましくは１５．０％、より好ましくは１０．０％、最も好ましくは５．０％を上限とする。
【００４２】
ＭｇＯ成分は、ガラスの低分散化と耐失透性の向上に有用な成分であり、本発明の光学ガラスの任意成分である。しかしながら、ＭｇＯ成分の含有量が多すぎると、ガラスの安定性が低下し易くなるため、可視光の透過率が低下し易くなり、且つプレス成形時の再加熱処理によって失透し易くなる。従って、ＭｇＯ成分の含有量は、酸化物基準の質量％で、好ましくは２０．０％、より好ましくは１５．０％、最も好ましくは１０．０％を上限とする。ＭｇＯ成分は、原料として例えばＭｇＯ、ＭｇＣＯ３、ＭｇＦ２等を用いてガラス内に含有することができる。
【００４３】
ＣａＯ成分は、ガラスの低分散化と耐失透性、化学的耐久性の向上に有用な成分であり、本発明の光学ガラスの任意成分である。しかしながら、ＣａＯ成分の含有量が多すぎると、ガラスの耐失透性が低下し易くなる。従って、ＣａＯ成分の含有量、酸化物基準の質量％で、好ましくは２０．０％、より好ましくは１５．０％、最も好ましくは１０．０％を上限とする。ＣａＯ成分は、原料として例えばＣａＣＯ３、ＣａＦ２等を用いてガラス内に含有することができる。
【００４４】
ＳｒＯ成分は、ガラスの耐失透性の向上に有用な成分であり、本発明の光学ガラスの任意成分である。しかしながら、ＳｒＯ成分の含有量が多すぎると、耐失透性が低下し易くなる。また、所望の部分分散比（θｇ，Ｆ）やアッベ数（νｄ）を得ることが困難になる。従って、ＳｒＯ成分の含有量は、酸化物基準の質量％で、好ましくは２０．０％、より好ましくは１５．０％、最も好ましくは１０．０％を上限とする。ＳｒＯ成分は、原料として例えばＳｒ（ＮＯ３）２、ＳｒＦ２等を用いてガラス内に含有することができる。
【００４５】
ＢａＯ成分は、ガラスの耐失透性の向上に有用な成分であり、本発明の光学ガラスの任意成分である。しかしながら、ＢａＯ成分の含有量が多すぎると、所望の部分分散比（θｇ，Ｆ）やアッベ数（νｄ）を得ることが困難になる。従って、ＢａＯ成分の含有量は、酸化物基準の質量％で、好ましくは２０．０％、より好ましくは１５．０％、最も好ましくは１０．０％を上限とする。ＢａＯ成分は、原料として例えばＢａＣＯ３、Ｂａ（ＮＯ３）２等を用いてガラス内に含有することができる。
【００４６】
ＺｎＯ成分は、ガラスの部分分散比（θｇ，Ｆ）を高く保ちながらも、ガラスの安定性を高めて着色を低減し、且つ耐失透性を向上するために有用な成分であり、本発明の光学ガラスの任意成分である。しかしながら、ＺｎＯ成分の含有量が多すぎると、アッベ数（νｄ）が上昇し易くなる。従って、ＺｎＯ成分の含有量は、好ましくは２０．０％、より好ましくは１５．０％、最も好ましくは１０．０％が上限である。なお、ＺｎＯ成分を含有しなくとも、本発明における所望の特性を有する光学ガラスを作製できるが、ＺｎＯ成分を含有することで、ガラスの部分分散比（θｇ，Ｆ）とアッベ数（νｄ）の調整を容易にできる。従って、ＺｎＯ成分の含有量は、酸化物基準の質量％で、好ましくは０％を超え、より好ましくは０．５％、最も好ましくは１．０％を下限とする。ＺｎＯ成分は、原料として例えばＺｎＯ、ＺｎＦ２等を用いてガラス内に含有することができる。
【００４７】
本発明の光学ガラスでは、ＲＯ成分（ＲはＭｇ、Ｃａ、Ｓｒ、Ｂａ、Ｚｎから選ばれる１種又は２種以上）は、ガラスの耐失透性や分散、機械的強度等のあらゆる物性を調整するために有用な成分である。しかし、ＲＯ成分の合計含有量が大きすぎると、所望の部分分散比（θｇ，Ｆ）やアッベ数（νｄ）を得ることが困難になる。従って、ＲＯ成分の合計含有量は、好ましくは３５．０％、より好ましくは３０．０％、最も好ましくは２５．０％を上限とする。なお、ＲＯ成分を含有しなくとも、本発明における所望の特性を有する光学ガラスを作製できるが、ＲＯ成分の少なくとのいずれかを含有することで、ガラスの耐失透性を高めながらも、ガラスの部分分散比（θｇ，Ｆ）とアッベ数（νｄ）の調整を容易にできる。従って、ＲＯ成分の合計含有量は、酸化物基準の質量％で、好ましくは０％を超え、より好ましくは１．０％、最も好ましくは２．０％を下限とする。
【００４８】
また、本発明の光学ガラスでは、ＲＯ成分（式中、Ｒは、Ｍｇ、Ｃａ、Ｓｒ、Ｂａ及びＺｎからなる群より選択される１種以上である）の質量和に対する、質量和（ＳｒＯ＋ＺｎＯ）の質量比が０．４０以上であることが好ましい。これにより、ガラスの安定性を高めるＲＯ成分のうち、ガラスの透過率に影響を及ぼし難いＳｒＯ成分及びＺｎＯ成分の割合が高められるため、ガラスの耐失透性を有しながらも可視領域の波長の光に対する統計製の高いガラスを得ることができる。この傾向は、当該質量比が０．７０以上のときに特に顕著になる。従って、酸化物基準での質量比（ＳｒＯ＋ＺｎＯ）／ＲＯは、好ましくは０．４０、より好ましくは０．６０、最も好ましくは０．７０を下限とする。
【００４９】
Ｌｉ２Ｏ成分は、ガラスの安定性を向上させて失透や着色を低減させる成分であり、且つガラスの低Ｔｇ化に効果のある成分であり、本発明の光学ガラスの任意成分である。しかしながら、Ｌｉ２Ｏ成分の含有量が多すぎると、かえってガラスの安定性が低下し易くなり、部分分散比（θｇ，Ｆ）が低くなり且つ機械的強度が低下し易くなる。従って、Ｌｉ２Ｏ成分の含有量は、酸化物基準の質量％で、好ましくは１０．０％、より好ましくは８．０％、最も好ましくは５．０％を上限とする。Ｌｉ２Ｏ成分は、原料として例えばＬｉ２ＣＯ３、ＬｉＮＯ３、ＬｉＦ等を用いてガラス内に含有することができる。
【００５０】
Ｎａ２Ｏ成分は、ガラスの部分分散比（θｇ，Ｆ）とアッベ数（νｄ）を調整できる成分であり、本発明の光学ガラスの任意成分である。しかしながら、Ｎａ２Ｏ成分の含有量が多すぎると、ガラスの安定性が低下し易くなり、ガラスの化学的耐久性及び機械的強度も低下し易くなる。従って、Ｎａ２Ｏ成分の含有量は、酸化物基準の質量％で、好ましくは１０．０％、より好ましくは８．０％、最も好ましくは５．０％を上限とする。Ｎａ２Ｏ成分は、原料として例えばＮａ２ＣＯ３、ＮａＮＯ３、ＮａＦ、Ｎａ２ＳｉＦ６等を用いてガラス内に含有することができる。
【００５１】
Ｋ２Ｏ成分は、ガラスの部分分散比（θｇ，Ｆ）とアッベ数（νｄ）を調整できる成分であり、本発明の光学ガラスの任意成分である。しかしながら、Ｋ２Ｏ成分の含有量が多すぎると、ガラスの安定性が低下し易くなり、ガラスの化学的耐久性及び機械的強度も低下し易くなる。従って、Ｋ２Ｏ成分の含有量は、酸化物基準の質量％で、好ましくは１０．０％、より好ましくは８．０％、最も好ましくは５．０％を上限とする。Ｋ２Ｏ成分は、原料として例えばＫ２ＣＯ３、ＫＮＯ３、ＫＦ、ＫＨＦ２、Ｋ２ＳｉＦ６等を用いてガラス内に含有することができる。
【００５２】
Ｒｂ２Ｏ成分及びＣｓ２Ｏ成分も、ガラスの部分分散比（θｇ，Ｆ）とアッベ数（νｄ）を調整できる成分であり、本発明の光学ガラスの任意成分である。しかしながら、これらを過剰に含有すると、他のアルカリ金属成分と同様に化学的耐久性及び機械的強度が低下し易くなる。加えて、Ｒｂ２Ｏ成分は産出量が少なく、光学ガラスの原料には不向きである。従って、Ｒｂ２Ｏ成分及びＣｓ２Ｏ成分の各々の含有量は、酸化物基準の質量％で、好ましくは５．０％、より好ましくは４．０％、最も好ましくは３．０％を上限とする。
【００５３】
本発明の光学ガラスでは、Ｒｎ２Ｏ成分（ＲｎはＬｉ、Ｎａ、Ｋ、Ｒｂ及びＣｓから選ばれる１種又は２種以上）の含有量の質量和が、５．０％以下であることが好ましい。この質量和を５．０％以下にすることで、ガラスのアッベ数（νｄ）を所望の範囲に調整しつつ、ガラスの安定性をより高めて透過率の低下を抑えることができる。特に、Ｒｎ２Ｏ成分の質量和を１．６％以下にすることで、部分分散比（θｇ，Ｆ）の低下が抑制されるため、所望の高い部分分散比（θｇ，Ｆ）をより得易くすることができる。従って、Ｒｎ２Ｏ成分（ＲｎはＬｉ、Ｎａ、Ｋ、Ｒｂ、Ｃｓから選ばれる１種以上）の含有量は、好ましくは５．０％、より好ましくは３．０％、最も好ましくは１．６％を上限とする。
【００５４】
Ｌａ２Ｏ３成分、Ｇｄ２Ｏ３成分、Ｙ２Ｏ３成分及びＹｂ２Ｏ３成分は、ガラスの分散を低く調整する任意成分である。しかしながら、これらの含有量が多すぎると、ガラスの安定性が低下して可視領域の光に対する透過率が低下し易くなる。従って、Ｌａ２Ｏ３成分、Ｇｄ２Ｏ３成分、Ｙ２Ｏ３成分及びＹｂ２Ｏ３成分の各々の含有量は、酸化物基準の質量％で、好ましくは１０．０％、より好ましくは８．０％、最も好ましくは６．０％を上限とする。また、Ｌｎ２Ｏ３成分（式中、Ｌｎは、Ｌａ、Ｇｄ、Ｙ及びＹｂからなる群より選択される１種以上である）の質量和は、酸化物基準の質量％で、好ましくは２０．０％、より好ましくは１０．０％、さらに好ましくは６．０％を上限とする。特に、Ｌｎ２Ｏ３成分の質量和は、１．０％未満とすることが、ガラスの着色をより一層低減できるため、最も好ましい。ガラスのＬａ２Ｏ３成分、Ｇｄ２Ｏ３成分、Ｙ２Ｏ３成分及びＹｂ２Ｏ３成分は、原料として例えばＬａ２Ｏ３、Ｌａ（ＮＯ３）３・ＸＨ２Ｏ（Ｘは任意の整数）、Ｇｄ２Ｏ３、ＧｄＦ３、Ｙ２Ｏ３、ＹＦ３、Ｙｂ２Ｏ３等を用いることができる。
【００５５】
ＧｅＯ２成分は、ガラスの耐失透性を向上するために有用な任意成分である。しかしながら、ＧｅＯ２成分の含有量が多すぎると、ガラスの溶融性が低下し易くなる。従って、ＧｅＯ２成分の含有量は、酸化物基準の質量％で、好ましくは２０．０％、より好ましくは１５．０％、最も好ましくは１０．０％を上限とする。ＧｅＯ２成分は、原料として例えばＧｅＯ２等を用いてガラス内に含有することができる。
【００５６】
Ｐ２Ｏ５成分は、ガラスの透過率を向上するために有用な任意成分である。しかしながら、Ｐ２Ｏ５成分の含有量が多すぎると、ガラスの溶融性が低下し易くなる。従って、Ｐ２Ｏ５成分の含有量の上限は、酸化物基準の質量％で、好ましくは１０．０％、より好ましくは５．０％、最も好ましくは３．０％を上限とする。Ｐ２Ｏ５成分は、原料として例えばＡｌ（ＰＯ３）３、Ｃａ（ＰＯ３）２、Ｂａ（ＰＯ３）２、Ｎａ（ＰＯ３）、ＢＰＯ４、Ｈ３ＰＯ４等を用いてガラス内に含有することができる。
【００５７】
Ａｌ２Ｏ３成分は、ガラスの化学的耐久性や機械的強度を向上するために有用な任意成分である。しかしながら、Ａｌ２Ｏ３成分の含有量が多すぎると、ガラスの溶融性が低下し易くなる。従って、Ａｌ２Ｏ３成分の含有量は、酸化物基準の質量％で、好ましくは１０．０％、より好ましくは５．０％、最も好ましくは３．０％を上限とする。Ａｌ２Ｏ３成分は、原料として例えばＡｌ２Ｏ３、Ａｌ（ＯＨ）３、ＡｌＦ３等を用いてガラス内に含有することができる。
【００５８】
ＺｒＯ２成分は、ガラスの化学的耐久性や機械的強度を向上するために有用な任意成分である。しかしながら、ＺｒＯ２成分の含有量が多すぎると、ガラスの安定性が低下して透過率が低下し易くなる。従って、ＺｒＯ２成分の含有量は、酸化物基準の質量％で、好ましくは１０．０％、より好ましくは５．０％、最も好ましくは３．０％を上限とする。ＺｒＯ２成分は、原料として例えばＺｒＯ２、ＺｒＦ４等を用いてガラス内に含有することができる。
【００５９】
Ｔａ２Ｏ５成分は、ガラスの安定性を向上するために有用な任意成分である。しかしながら、Ｔａ２Ｏ５成分の含有量が多すぎると、かえってガラスの安定性が低下して透過率が低下し易くなり、且つガラスの原料コストが大幅に上昇する。従って、Ｔａ２Ｏ５成分の含有量は、酸化物基準の質量％で、好ましくは１０．０％、より好ましくは５．０％、最も好ましくは３．０％を上限とする。Ｔａ２Ｏ５成分は、原料として例えばＴａ２Ｏ５等を用いてガラス内に含有することができる。
【００６０】
ＷＯ３成分は、ガラスの部分分散比（θｇ，Ｆ）を向上させ、且つ低Ｔｇ化を図るために有用な任意成分である。しかしながら、その含有量が多すぎると、ガラスの安定性が低下して透過率が低下し易くなる。従って、ＷＯ３成分の含有量は、酸化物基準の質量％で、好ましくは１０．０％、より好ましくは５．０％、最も好ましくは３．０％を上限とする。ＷＯ３成分は、原料として例えばＷＯ３等を用いてガラス内に含有することができる。
【００６１】
ＴｅＯ２成分はガラスの清澄を促す効果がある任意成分である。しかしながら、その含有量が多すぎると、ガラスの耐失透性が低下し易くなる。従って、ＴｅＯ２成分の含有量は、酸化物基準の質量％で、好ましくは２０．０％、より好ましくは１５．０％、最も好ましくは１０．０％を上限とする。ＴｅＯ２成分は、原料として例えばＴｅＯ２等を用いてガラス内に含有することができる。
【００６２】
Ｔｌ２Ｏ３成分は、ガラスの部分分散比（θｇ，Ｆ）やアッベ数（νｄ）を調整するために有用な任意成分である。しかしながら、その含有量が多すぎると、ガラスの透過率が大幅に低下し易くなる。従って、Ｔｌ２Ｏ３成分の含有量は、酸化物基準の質量％で、好ましくは１０．０％、より好ましくは５．０％、最も好ましくは３．０％を上限とする。Ｔｌ２Ｏ３成分は、原料として例えばＴｌ２Ｏ３等を用いてガラス内に含有することができる。
【００６３】
ＣｅＯ２成分は、ガラスの部分分散比（θｇ，Ｆ）を大きくする任意成分である。しかしながら、その含有量が多すぎると、ガラスが着色して透過率が低下し易くなる。従って、ＣｅＯ２成分の含有量は、酸化物基準の質量％で、好ましくは３．０％、より好ましくは２．０％、さらに好ましくは１．０％である。最も好ましくは、ＣｅＯ２成分を実質的に含有しない。ＣｅＯ２成分は、原料として例えばＣｅＯ２等を用いてガラス内に含有することができる。
【００６４】
Ｓｂ２Ｏ３成分は、ガラスの清澄を促す効果がある任意成分である。しかしながら、その含有量が多すぎると、ガラスの耐失透性が低下する。従って、Ｓｂ２Ｏ３成分の含有量は、酸化物基準の質量％で、好ましくは３．０％、より好ましくは２．０％、最も好ましくは１．０％を上限とする。Ｓｂ２Ｏ３成分は、原料として例えばＳｂ２Ｏ３、Ｓｂ２Ｏ５、Ｎａ２Ｈ２Ｓｂ２Ｏ７・５Ｈ２Ｏ等を用いてガラス内に含有することができる。
【００６５】
なお、ガラスを清澄し脱泡する成分は、上記のＳｂ２Ｏ３成分に限定されるものではなく、ガラス製造の分野における公知の清澄剤や脱泡剤、或いはそれらの組み合わせを用いることができる。
【００６６】
Ｆ成分は、ガラスの低分散化や、溶融性の向上に効果のある成分である。しかしながら、Ｆ成分の含有量が多すぎると、ガラスの耐失透性が大幅に低下するため、可視光に対する透明性が失われ易くなる。従って、酸化物の一部又は全部をフッ化物置換したＦの合計量は、好ましくは１０．０％、より好ましくは５．０％、より好ましくは１．０％を上限とする。特にガラスの耐失透性を高める場合、Ｆ成分を含有しないことが最も好ましい。Ｆ成分は、原料として例えばＺｒＦ４、ＡｌＦ３、ＮａＦ、ＣａＦ２等を用いてガラス内に含有することができる。
【００６７】
＜含有させるべきでない成分について＞
本発明においては、他の成分を本発明のガラスの特性を損なわない範囲で必要に応じ、添加することができる。ただし、Ｔｉ、Ｚｒ、Ｎｂを除くＶ、Ｃｒ、Ｍｎ、Ｃｏ、Ｎｉ、Ｃｕ、Ａｇ、Ｍｏ、Ｐｒ、Ｎｄ、Ｐｍ、Ｓｍ、Ｅｕ、Ｔｂ、Ｄｙ、Ｈｏ、Ｅｒ、Ｔｍ及びＬｕ等の各遷移金属成分は、それぞれを単独又は複合して少量含有した場合においても、ガラスが着色して可視域の特定の波長に吸収を生じる。従って、本発明の光学ガラスは、上記成分を実質的に含まないことが好ましい。ここで、「実質的に含まない」とは、不純物として混入される場合を除いて、人為的に含有させないことを意味する。
【００６８】
さらに、ＰｂＯ等の鉛化合物及びＡｓ２Ｏ３等のヒ素化合物、並びに、Ｔｈ、Ｃｄ、Ｔｌ、Ｏｓ、Ｂｅ、Ｓｅの各成分は、近年有害な化学物資として使用を控える傾向にあり、ガラスの製造工程のみならず、加工工程、及び製品化後の処分に至るまで環境対策上の措置が必要とされる。従って、環境上の影響を重視する場合には、不可避な混入を除き、これらを実質的に含有しないことが好ましい。これにより、光学ガラスに環境を汚染する物質が実質的に含まれなくなる。そのため、特別な環境対策上の措置を講じなくとも、この光学ガラスを製造し、加工し、及び廃棄することができる。
【００６９】
本発明の光学ガラスとして好ましく用いられるガラスは、その組成が酸化物基準の質量％で表されているため直接的にモル％の記載に表せるものではないが、本発明において要求される諸特性を満たすガラス組成物中に存在する各成分のモル％表示による組成は、酸化物基準で概ね以下の値をとる。
Ｂｉ２Ｏ３成分  ２０．０〜８０．０モル％
及び
ＳｉＯ２成分  ０〜１５．０モル％、及び／又は
Ｂ２Ｏ３成分  ０〜３０．０モル％、及び／又は
Ｌｉ２Ｏ成分  ０〜２５．０モル％、及び／又は
Ｎａ２Ｏ成分  ０〜２５．０モル％、及び／又は
Ｋ２Ｏ成分  ０〜２５．０モル％、及び／又は
Ｒｂ２Ｏ成分  ０〜２５．０モル％、及び／又は
Ｃｓ２Ｏ成分  ０〜２５．０モル％、及び／又は
ＭｇＯ成分  ０〜１５．０モル％、及び／又は
ＣａＯ成分  ０〜１５．０モル％、及び／又は
ＳｒＯ成分  ０〜１５．０モル％、及び／又は
ＢａＯ成分  ０〜２０．０モル％、及び／又は
ＺｎＯ成分  ０〜１５．０モル％、及び／又は
Ｌａ２Ｏ３成分  ０〜１５．０モル％、及び／又は
Ｇｄ２Ｏ３成分  ０〜１５．０モル％、及び／又は
Ｙ２Ｏ３成分  ０〜１５．０モル％、及び／又は
Ｙｂ２Ｏ３成分  ０〜１５．０モル％、及び／又は
ＧｅＯ２成分  ０〜２０．０モル％、及び／又は
Ｐ２Ｏ５成分  ０〜１５．０モル％、及び／又は
Ａｌ２Ｏ３成分  ０〜１５．０モル％、及び／又は
ＴｉＯ２成分  ０〜１５．０モル％、及び／又は
ＺｒＯ２成分  ０〜１５．０モル％、及び／又は
Ｎｂ２Ｏ５成分  ０〜１５．０モル％、及び／又は
Ｔａ２Ｏ５成分  ０〜１５．０モル％、及び／又は
ＷＯ３成分  ０〜１５．０モル％、及び／又は
ＴｅＯ２成分  ０〜１０．０モル％、及び／又は
Ｔｌ２Ｏ３成分  ０〜１０．０モル％、及び／又は
Ｓｂ２Ｏ３成分  ０〜３．０モル％、及び／又は
ＣｅＯ２成分  ０〜１０．０モル％、及び／又は
Ｆ成分  ０〜１０．０モル％
【００７０】
［製造方法］
本発明の光学ガラスは、例えば以下のように作製される。すなわち、上記原料を各成分が所定の含有率の範囲内になるように均一に混合し、作製した混合物を石英坩堝又は金坩堝に入れて７５０℃〜９５０℃の温度範囲で２〜３時間溶融して攪拌均質化を行い、８００〜６５０℃程度の温度に下げてから１時間程度経過した後、金型に鋳込んで徐冷することにより作製される。
【００７１】
＜物性＞
本発明の光学ガラスは、高い部分分散比（θｇ，Ｆ）を有する。より具体的には、本発明の光学ガラスの部分分散比（θｇ，Ｆ）は、好ましくは０．６３、より好ましくは０．６４、最も好ましくは０．６５を下限とする。これにより、大きな異常部分分散（Δθｇ，Ｆ）を有する光学ガラスが得られるため、光学素子の色収差の補正に顕著な効果を奏することができ、光学設計の自由度を広げることができる。なお、本発明の光学ガラスの部分分散比（θｇ，Ｆ）の上限は特に限定されないが、概ね０．７０以下、より具体的には０．６９以下、さらに具体的には０．６８以下であることが多い。
【００７２】
また、本発明の光学ガラスは、着色が少ないことが好ましい。特に、本発明の光学ガラスは、ガラスの透過率で表すと、厚み１０ｍｍのサンプルで分光透過率７０％を示す波長（λ７０）が６００ｎｍ以下であり、より好ましくは５８０ｎｍ以下であり、最も好ましくは５５０ｎｍ以下である。また、分光透過率５％を示す波長（λ５）が４６０ｎｍ以下であり、より好ましくは４５５ｎｍ以下であり、さらに好ましくは４４０ｎｍ以下であり、最も好ましくは４３２ｎｍ以下である。これにより、ガラスの吸収端が紫外領域の近傍に位置するようになり、可視域におけるガラスの透明性が高められるため、この光学ガラスをレンズ等の光学素子の材料として好ましく用いることができる。
【００７３】
また、本発明の光学ガラスは、高屈折率及び高分散（低アッベ数）を有することが好ましい。より具体的には、本発明の光学ガラスの屈折率（ｎｄ）は、好ましくは１．９０、より好ましくは２．１０、さらに好ましくは２．１３、最も好ましくは２．１５を下限とする。ここで、本発明の光学ガラスの屈折率（ｎｄ）の上限は特に限定されないが、概ね２．４０以下、より具体的には２．３５以下、さらに具体的には２．３０以下であることが多い。一方、本発明の光学ガラスのアッベ数（νｄ）は、好ましくは２７、より好ましくは２５、最も好ましくは２０を上限とする。ここで、本発明の光学ガラスのアッベ数（νｄ）の下限は特に限定されないが、概ね１０以上、より具体的には１２以上、さらに具体的には１４以上であることが多い。これらにより、光学設計の自由度が広がり、さらに素子の薄型化を図っても大きな光の屈折量を得ることができる。また、光学系における素子の点数を削減できるため、光学系全体の小型化を図ることができる。
【００７４】
［プリフォーム及び光学素子］
作製された光学ガラスから、例えばリヒートプレス成形や精密プレス成形等の手段を用いて、ガラス成形体を作製することができる。すなわち、光学ガラスからモールドプレス成形用のプリフォームを作製し、このプリフォームに対してリヒートプレス成形を行った後で研磨加工を行ってガラス成形体を作製したり、例えば研磨加工を行って作製したプリフォームに対して精密プレス成形を行ってガラス成形体を作製したりすることができる。本発明の光学ガラスからなるガラス成形体は、例えばレンズ、プリズム、ミラー等の光学素子の用途に用いることができ、典型的にはデジタルカメラやプロジェクタ等に用いることができる。なお、ガラス成形体を作製する手段は、これらの手段に限定されない。
【実施例】
【００７５】
本発明の実施例（Ｎｏ．１〜Ｎｏ．９１）及び比較例（Ｎｏ．１）の組成、並びに、屈折率（ｎｄ）、アッベ数（νｄ）、部分分散比（θｇ，Ｆ）、異常部分分散（Δθｇ，Ｆ）、分光透過率７０％及び５％を示す波長（λ７０、λ５）の結果を表１〜表１０に示す。なお、以下の実施例はあくまで例示の目的であり、これらの実施例のみ限定されるものではない。
【００７６】
本発明の実施例（Ｎｏ．１〜Ｎｏ．９１）及び比較例（Ｎｏ．１）のガラスは、いずれも各成分の原料として各々相当する酸化物、水酸化物、炭酸塩、硝酸塩、弗化物、水酸化物、メタ燐酸化合物等の通常の光学ガラスに使用される高純度の原料を選定し、表１〜表１０に示した各実施例及び比較例の組成で、ガラス重量が４００ｇになるように秤量して均一に混合した後、石英坩堝又は金坩堝に投入し、ガラス組成の熔融難易度に応じて電気炉で７５０℃〜９５０℃の温度範囲で２〜３時間溶融して攪拌均質化を行い、８００〜６５０℃程度の温度に下げてから１時間程度経過した後、金型に鋳込んで徐冷することにより作製した。
【００７７】
ここで、実施例（Ｎｏ．１〜Ｎｏ．９１）及び比較例（Ｎｏ．１）のガラスの屈折率（ｎｄ）、アッベ数（νｄ）、及び部分分散比（θｇ，Ｆ）は、日本光学硝子工業会規格ＪＯＧＩＳ０１―２００３に基づいて測定した。そして、求められたアッベ数（νｄ）及び部分分散比（θｇ，Ｆ）の値について、上述のノーマルラインからのずれの大きさを表す異常部分分散（Δθｇ，Ｆ）を求めた。なお、本測定に用いたガラスは、徐冷降温速度を−２５℃／ｈｒとして、徐冷炉にて処理を行ったものを用いた。
【００７８】
また、実施例（Ｎｏ．１〜Ｎｏ．９１）及び比較例（Ｎｏ．１）のガラスの透過率については、日本光学硝子工業会規格ＪＯＧＩＳ０２に準じて測定した。なお、本発明においては、ガラスの透過率を測定することで、ガラスの着色の有無と程度を求めた。具体的には、厚さ１０±０．１ｍｍの対面平行研磨品をＪＩＳＺ８７２２に準じ、２００〜８００ｎｍの分光透過率を測定し、λ５及びλ７０（透過率５％時及び７０％時の波長）を求めた。
【００７９】
【表１】
2011093731.tif 000003
【００８０】
【表２】
2011093731.tif 000004
【００８１】
【表３】
2011093731.tif 000005
【００８２】
【表４】
2011093731.tif 000006
【００８３】
【表５】
2011093731.tif 000007
【００８４】
【表６】
2011093731.tif 000008
【００８５】
【表７】
2011093731.tif 000009
【００８６】
【表８】
2011093731.tif 000010
【００８７】
【表９】
2011093731.tif 000011
【００８８】
【表１０】
2011093731.tif 000012
【００８９】
表１〜表１０に表されるように、本発明の実施例の光学ガラスは、部分分散比（θｇ，Ｆ）が０．６３以上、より詳細には０．６６以上であった。その反面で、本発明の実施例の光学ガラスの部分分散比（θｇ，Ｆ）は０．７０以下、より詳細には０．６８以下であった。従って、本発明の実施例の光学ガラスは、所望の大きい部分分散比（θｇ，Ｆ）を有することが明らかになった。
【００９０】
また、本発明の実施例の光学ガラスは、異常部分分散（Δθｇ，Ｆ）が０．０５以上であった。従って、本発明の実施例の光学ガラスは、所望の大きい異常部分分散（Δθｇ，Ｆ）を有することも明らかになった。
【００９１】
また、本発明の実施例の光学ガラスは、いずれもλ５（透過率５％時の波長）が４６０ｎｍ以下、より詳細には４２９ｎｍ以下であった。また、本発明の実施例の光学ガラスは、いずれもλ７０（透過率７０％時の波長）が６００ｎｍ以下、より詳細には５５０ｎｍ以下であった。一方で、比較例のガラスは、λ５が４４０ｎｍより大きかった。このため、本発明の実施例の光学ガラスは、比較例のガラスに比べて着色し難いことが明らかになった。
【００９２】
また、本発明の実施例の光学ガラスは、いずれも屈折率（ｎｄ）が１．９０以上、より詳細には２．０９以上であり、所望の範囲内であった。特に、実施例（Ｎｏ．１０〜１３、２３、２７〜９１）は、いずれも屈折率（ｎｄ）が２．１３以上であった。なお、この屈折率（ｎｄ）は２．４０以下、より詳細には２．１８以下であり、所望の範囲内であった。
【００９３】
また、本発明の実施例の光学ガラスは、いずれもアッベ数（νｄ）が１０以上、より詳細には１６以上であるとともに、このアッベ数（νｄ）は２７以下、より詳細には１８以下であり、所望の範囲内であった。
【００９４】
従って、本発明の実施例の光学ガラスは、きわめて大きな部分分散比（θｇ，Ｆ）を有しながらも、高屈折率（ｎｄ）及び高分散（低アッベ数νｄ）を有し、且つ可視領域の波長の光に対する透明性が高いことが明らかになった。
【００９５】
以上、本発明を例示の目的で詳細に説明したが、本実施例はあくまで例示の目的のみであって、本発明の思想及び範囲を逸脱することなく多くの改変を当業者により成し得ることが理解されよう。
【図１】
2011093731.tif 000013